실시 예 1 에 있 어서 조제 한 , 성분 A 의 함유 비율 이 38 . 52 질량 % 인 CrOx / SiO 2 ( 고형분 i ) 와 , 비 교예 2 와 마찬가지 의 방법 에 의해 조제 한 , 성분 B 의 함유 비율 이 33 . 35 질량 % 인 H 3 PW 12 O 40 / SiO 2 를 , 각각 250 ∼ 500 μ m 로 정립 했 다 . 0 . 5 g 의 CrOx / SiO 2 와 0 . 5 g 의 H 3 PW 12 O 40 / SiO 2 를 물리 혼합 하 여 , A 성분 의 함유 비율 ( A 성분 의 질량 / ( A 성분 의 질량 + C 성분 ( 전체 SiO 2 ) 의 질량 ) × 100 ) 이 23 . 11 질량 %, 성분 B 의 함유 비율 이 16 . 68 질량 % 인 CrOx / SiO 2 - H 3 PW 12 O 40 / SiO 2 ( 고형분 ii ) 를 얻 었 다 . 이 촉매 에 250 ∼ 500 μ m 로 정립 한 해사 3 . 0 g 을 추가 로 물리 혼합 하 고 , 유리제 반응 관 내 에 충전 했 다 . 그 후 는 실시 예 1 과 마찬가지 로 촉매 평가 시험 을 행했 다 . 평가 시험 의 결과 를 표 1 에 나타낸다 .